"黒鉛を主材料として一定形状に成型した黒鉛ペーストの内部に通気軸を設けた電極棒と、この電極棒の周囲に設けた筒状の電極鞘と、前記電極鞘の表面に取り付けた締め具とからなる黒鉛電極装置。前記黒鉛ペーストは、黒鉛と内部非硬化型樹脂や、内部非硬化型樹脂を含む混合物とを混練した材料からなることを特徴とする請求項1記載の黒鉛電極装置。前記電極鞘は、合成樹脂を素材とする任意の形状に成形した外被網と、前記外被網の内側に構成した透水性の被覆布からなることを特徴とする請求項1又は2記載の黒鉛電極装置。前記電極鞘に、前記電極棒の外部と前記黒鉛ペーストとを接続する金属線を保持するためのニップルを取り付けたことを特徴とする請求項1又は2又は3記載の黒鉛電極装置。前記電極棒を、導電性を有する連接具によって複数接続したことを特徴とする請求項1又は2又は3又は4記載の黒鉛電極装置。黒鉛を主材料として一定形状に成型した黒鉛ペーストの内部に通気軸を設けた電極棒と、前記黒鉛ペーストの周囲に設けた、合成樹脂を素材とする任意の形状に成形した外被網と前記外被網の内側に構成した透水性の被覆布からなる電極鞘と、電極鞘を成形するに当たって外被網の端部を重ね合わせて任意の形状に成形する構造であって、前記電極鞘の表面に取り付けた締め具と、前記電極棒の外部と前記黒鉛ペーストとを接続するための金属線を保持するためのニップルを前記電極鞘に取り付けてなる黒鉛電極装置。水溶液あるいは土壌中に電極筒を水平に配置し、その後、前記電極筒内部に請求項1記載の黒鉛電極装置を水平に配置すると共に、電極筒内部に揚水チューブを設置し、前記水平に配置した黒鉛電極装置の端部にL型連接具あるいはT型連接具を、一端を上方に向けて取り付け、次いで、前記連接具に、別の黒鉛電極装置を垂直に取り付けて前記水平に配置した黒鉛電極装置と接続させると共に、前記別の黒鉛電極装置の上端にニップルを設け、前記ニップルを水溶液あるいは土壌の表面より上方に位置させ、前記揚水チューブから電気分離によって集めた溶液を揚水することを特徴とする黒鉛電極装置の設置方法。上述のように、水溶液中あるいは土壌中の物質の電気分離に際して、陽極では発生した酸素と黒鉛との反応によりガスが生じ、この反応に伴って生ずる炭素グラファイト結晶の間隙に水が入り込んで、その過程の膨圧によって電極棒が崩壊してしまう。この電極棒の崩壊は、一旦崩壊が始まると急速に進行して、電気分離の速度が不安定かつ低下し、電極棒の消耗が激しく非常に不経済である。また、炭素粒子の間隙を通じて入り込む強酸性溶液によるニップルに設けた電線接続部の腐食がある。上記のような課題を解決する実用的に有意な炭素電極を供給するには、次のような事項が求められていた。1炭素電極棒に生ずる物理的崩壊を防ぐ素材。2炭素消耗に伴って生ずる電極材の密度低下を防いで導電性を保つ素材。3電線と電極棒内部の炭素材との接続箇所において酸による電線、金属棒の腐食を軽減する素材。4水中或いは土壌中に電極棒を設置する際に、電源となるリード線を取り付けたニップルを液面上、地上に位置させつつも、電極棒の長軸を水中、地中に水平に配置することのできる電極の形状。5多数の電極棒を効率的に設置するための簡便な電極の着脱法、あるいは土壌面などの凹凸、傾斜のある電気分離対象面になじみよく電極棒を配置する方法、任意地点に移動しつつ電気分離できる電極の設置方法。本発明は、このような課題を解決するもので、導電性が良く、物理的安定性優れ長期間にわたって導電性能を保持でき安価である黒鉛電極装置及びその設置方法を提供することを目的とする。本発明の要旨とするところは、黒鉛を主材料として一定形状に成型した黒鉛ペーストの内部に通気軸を設けた電極棒と、この電極棒の周囲に設けた筒状の電極鞘と、前記電極鞘の表面に取り付けた締め具とからなる黒鉛電極装置である。本発明の要旨とするところは、前記黒鉛ペーストは、黒鉛と内部非硬化型樹脂や、内部非硬化型樹脂を含む混合物とを混練した材料からなることを特徴とする黒鉛電極装置である。本発明の要旨とするところは、前記電極鞘は、合成樹脂を素材とする任意の形状に成形した外被網と、前記外被網の内側に構成した透水性の被覆布からなることを特徴とする黒鉛電極装置である。本発明の要旨とするところは、前記電極鞘に、前記電極棒の外部と前記黒鉛ペーストとを接続する金属線を保持するためのニップルを取り付けたことを特徴とする黒鉛電極装置である。本発明の要旨とするところは、前記電極棒を、導電性を有する連接具によって複数接続したことを特徴とする黒鉛電極装置である。本発明の要旨とするところは、黒鉛を主材料として一定形状に成型した黒鉛ペーストの内部に通気軸を設けた電極棒と、前記黒鉛ペーストの周囲に設けた、合成樹脂を素材とする任意の形状に成形した外被網と前記外被網の内側に構成した透水性の被覆布からなる電極鞘と、電極鞘を成形するに当たって外被網の端部を重ね合わせて任意の形状に成形する構造であって、前記電極鞘の表面に取り付けた締め具と、前記電極棒の外部と前記黒鉛ペーストとを接続するための金属線を保持するためのニップルを前記電極鞘に取り付けてなる黒鉛電極装置である。本発明の要旨とするところは、水溶液あるいは土壌中に電極筒を水平に配置し、その後、前記電極筒内部に黒鉛を主材料として一定形状に成型した黒鉛ペーストの内部に通気軸を設けた電極棒と、この電極棒の周囲に設けた筒状の電極鞘と、前記電極鞘の表面に取り付けた締め具とからなる黒鉛電極装置を水平に配置すると共に、電極筒内部に揚水チューブを設置し、前記水平に配置した黒鉛電極装置の端部にL型連接具あるいはT型連接具を、一端を上方に向けて取り付け、次いで、前記連接具に、別の黒鉛電極装置を垂直に取り付けて前記水平に配置した黒鉛電極装置と接続させると共に、前記別の黒鉛電極装置の上端にニップルを設け、前記ニップルを水溶液あるいは土壌の表面より上方に位置させ、前記揚水チューブから電気分離によって集めた溶液を揚水することを特徴とする黒鉛電極装置の設置方法である。請求項1記載の発明によれば、電極棒は黒鉛を主材料として一定形状に成型した黒鉛ペーストよりなるため、物理的崩壊を防ぎ、かつ炭素消耗に伴って生ずる電極材の密度低下を防いで導電性を保つことができる。また、電線と電極棒内部の炭素材との接続箇所において酸による電線、金属棒の腐食を軽減することができ、導電性が良く、物理的安定性優れ安価である等の効果を奏する。請求項2記載の発明によれば、表面が固化しても内部は固化しない黒鉛ペーストの特性により、長期間にわたって導電性能を保持できる性質を有するため、炭素消耗に伴って生ずる電極材の密度低下を防いで長い間導電性を保つことができる。請求項3記載の発明によれば、外被網は透水性能があり、かつ一定の抗張力と形状とを保持することが可能な合成樹脂製の網であるため膨圧に対抗する張力を有しており、また電気鞘を所望の形状とすることができ、電気鞘の中に黒鉛ペーストを有効に充填することができるのであって、電極鞘の外部複数箇所に締め具を装着することによって電極鞘の形態を安定させることができる。請求項4記載の発明によれば、電極棒の外部と前記黒鉛ペーストとを接続する金属線を保持するためのニップルを取り付けたため、ニップルに金属線を貫通保持する複数の貫通孔を設けて、腐食した金属線等に替えて、新規の金属線等の端部を、この貫通孔に順次交換して挿入し黒鉛ペーストに貫入通電させることで、電線と電極棒内部の炭素材との接続箇所における腐食を軽減することができる。請求項5記載の発明によれば、導電性を有する連接具を用いることで、複数の電極棒を効果的に接続することができる。請求項6記載の発明によれば、素材の物理的崩壊を防ぎ、かつ炭素消耗に伴って生ずる電極材の密度低下を防いで導電性を保つことができる。また、電線と電極棒内部の炭素材との接続箇所において酸による電線、金属棒の腐食を軽減することができ、導電性が良く、物理的安定性優れ安価である。また外被網の端部を可動に重ねあわせて電極鞘を形成する構造として、外圧を与えることにより電極鞘の径寸法を縮小して、もって黒鉛ペーストの密度低下を防ぐとともに電気鞘を所望の形状とすることができ、電気鞘の中に黒鉛ペーストを有効に充填することのできると共に、電線と電極棒内部の炭素材との接続箇所における腐食を軽減することができる等の効果を奏する。請求項7記載の発明によれば、黒鉛電極装置を、電気分離の対象である水溶液あるいは土壌中に複数配置する場合、多数の電極棒を効率的に簡便に設置でき、あるいは土壌面などの凹凸、傾斜のある電気分離対象面になじみよく電極棒を配置することができ、かつ任意地点に移動しつつ電気分離できるのである。図1は、本発明の一実施形態の一部切り欠き斜視図であり、本実施形態の黒鉛電極装置Aは次の構成である。黒鉛と内部非硬化型樹脂や、内部非硬化型樹脂を含む混合物からなるバインダー材とを混練して円筒状にした黒鉛ペースト1を構成し、この黒鉛ペースト1の内部の中心軸上に通気軸6を設けて電極棒13を構成する。この電極棒13の周囲には電極鞘2を巻装する。この電極鞘2は、合成樹脂を素材とする外被網3とこの外被網3の内側に透水性の被覆布4を重ねあわせて筒状に成形したものである。前記電極鞘の表面に、弾性材質よりなり、常に電極棒の内部に締め付け力を与える締め具5を取り付ける。また、電極棒13外部と電極棒13内の黒鉛ペースト1とを接続するためのリード線等の金属線11を保持するために、金属線11を挿通する貫通孔10を設けたニップル9を電極鞘2に固定もしくは着脱自在に取り付けてある。図5に示す黒鉛電極装置Aの実施形態は、前記電極棒13を連接具7によって複数個接続した構成を示している。電極の主体部をなす導電性物質には、黒鉛を用い、黒鉛と前記バインダー材とを混練した材料である黒鉛ペースト1によって電極棒13の導電性物質の主体とする。黒鉛ペースト1は、黒鉛と前記バインダー材との混合比を重量にして1:0.7~1:1.8を標準とする所望の導電性が得られるように定めた比率をもって均一な混合物になるよう十分に混練し、その後、円筒あるいは平板状に成形したものである。本実施形態では、前記電極棒13を電極鞘2内に黒鉛ペーストを充填して円筒状に製作するが、電気分離する目的、分離条件その他条件に合せて、適切な形質に成形できる。この場合、電極棒13は予め基本的な形質、単位寸法に成形しておき、単位寸法の電極棒13を連接して所望長さの電極棒を得ることもできる。ここに用いる黒鉛の種類は人造であるか天然であるかを問わず、また黒鉛結晶の種別、粒径を問わず、所望の導電性をもたせうるに足る高導電性黒鉛であり、バインダー材は、前記のように天然性油脂等の内部非硬化型樹脂、あるいは油脂コーキング材をはじめとした、内部非硬化型樹脂を含む混合物である。前記電極棒13の構成によれば、黒鉛によって導電性を付与し、バインダー材である内部非硬化型樹脂や、内部非硬化型樹脂を含む混合物の特色である表面が固化しても内部は固化しない特性を利用したため、黒鉛ペーストが表面が固化しても内部は固化しない特性を有し、電極棒の材質を力学的に粘りある柔軟な物質で構成し崩壊しにくくなるのである。また、溶液の水が一斉に電極棒中に侵入することなく長期間にわたって導電性能を保持できる性質を有するため、前記した炭素消耗に伴って生ずる電極材の密度低下を防いで導電性を保つ素材が得られるのである。電極鞘2は外被網3と被覆布4とによって、電極鞘2内に電極棒13を充填するための円筒形をしているが、この他にも長方形筒型、筐状等、あるいは任意の断面形状と長さとを有する形状とすることができる。前記外被網3は、素材を高密度ポリエチレン、ポリプロピレン等の合成樹脂とし、網目径を3.0mm~6.0mm、網糸の径を0.5mm~2.0mmとする格子状の網で構成し、被覆布4は透水性の織布または不織布によって構成する。この外被網3も前記電極鞘2と同様、円筒形、長方形筒型、筐状等の任意の形状に成型することができる。この外被網3は、透水性能があり、かつ一定の抗張力と形状とを保持することが可能な合成樹脂製の網であるから、膨圧に対抗する張力を有している。前記電極鞘2を成形する方法の一例を示す。まず、半円環状断面に成形した2枚の外皮網3を、その端部をつきあわせ重ね合わせて円筒状に成形したり、帯状に成形した外被網3を螺旋に巻いて円筒状としたり、あるいは複数層に重ねて長方形断面の版状にするなどして外皮網3を成形し、その外皮網3の内側に被覆布4を張る等の方法によって所望の形状に構成する。この電極鞘2の中に黒鉛ペースト1を充填し、外部複数箇所に締め具5を装着して形態を安定させるのである。前記成形方法の選択は、予定する導電性能から設定する黒鉛ペースト1の性質によって決定され、所望する導電性が低い場合は螺旋に巻いて円筒にする方法によることが好ましい。前記電極棒13の長軸上に通気性を有する軸芯である通気軸6を設けて、電気分離に伴って発生する気体を、この通気軸6に存在する空隙によって電極棒13の外に逃がし、同時に黒鉛ペースト1に生ずる膨圧を吸収するのである。通気軸6の軸芯61を竹木あるいは合成樹脂製等の硬質細材により作成し、この軸芯61に通気性のある布62を巻きつけて柔軟な外装を有する細棒をつくり、これを電極棒13の通気軸6として、電極棒13の黒鉛ペースト1中に配置するものである。電極棒13の形状が板状である場合は通気軸6を板状の黒鉛ペースト1に並列して配置することもできる。また、電極棒13の断面が大きい場合は、黒鉛ペースト1中に複数の通気軸6を電極棒13の断面に対して環状に配置することもできる。さらに、膨圧に対しては、電極棒13の軸芯に柔らかな素材を配置して、この柔らかな素材によって膨圧を吸収させ、発生したガスを電極棒13の外に逃がす構成とすることもできる。ガス発生などの結果生ずる電極棒13の密度低下に対しては、電極鞘2の複数箇所に締め具5を取り付けて、電極棒13の外部から締め付け圧を加えて黒鉛ペーストの密度低下を防ぎ、同時に電極鞘2の形態を安定させて導電性を保持させるのである。前記締め具5は、随時締め付けできるバンド式の物であるが、必要によって、このバンドをゴム等の耐強酸性のある収縮機能を持った弾性素材によって構成することができる。この場合には、ゴム等の収縮機能によって、電極棒13の内部に連続的に圧力をかけ続ける状態を作り、黒鉛ペースト1の密度を保って電気伝導度の低下を遅らせることができる。電極棒13は、導電性のある連接具7によって、図4、図5に示すように複数個を接続することができ、この連接具7の組み合わせによって、対象となる液槽あるいは土壌の一定空間に電極棒13を適切に配置できる。連接具7の形状、材質は、電極鞘2の内面に接する寸法の外径を有する合成樹脂中空管、硬質塩化ビニール管あるいは硬質ゴム、その他合成樹脂成形品等を用いることができ、電極鞘2と緊結するために表面に複数の突起8を構成し、この突起8を外被網3にひっかけることで電極鞘2に固定する。また、連接具7の長軸の断面形をI型、L型、T型等にすることにより所望の形状の電極棒と電極鞘を形成することができるのであり、その他の板状の構成も採用できる。前記連接具7は、挿し込み継ぎ式の形状構造であり、連接する際には、連接具7の内部に黒鉛ペースト1を充填すると共に、通気軸6を黒鉛ペースト1に貫入させて配置する。次いで、連接具7の両端部に接続する電極棒13を挿し込んで嵌入させ、この連接具7の両端部をそれぞれ電極鞘2に挿入して、複数の電極鞘2を接続し、この電極鞘2の上から複数の締め具5を用いて固定するのである図4参照。上記のように連接具7の内部には黒鉛ペースト1を充填してあるため、連接する別の電極棒13の黒鉛ペースト1に連接具7内の黒鉛ペースト1を密着させることができるのである。図6に示すように、黒鉛電極装置Aの電極棒13や電極鞘2を地中あるいは水中に長軸を水平に配置して電気分離を行なう場合に、T型の連接具7を用いて複数の黒鉛電極装置Aを接続し、連接具7の上部の電極棒13の上端を地上に位置させて、空中でニップル9に金属線11を接続する。これにより地上に露出したニップル9に接続しつつ電極棒13あるいは電極鞘2を、これを収容する物体に差し入れ引き出しすることができる。この場合、黒鉛電極装置Aは電極筒14に取り付けられるが、この電極筒14は有孔管など通水性のある資材によって構成されていて、黒鉛電極装置Aを包み込むような形状であり、かつ黒鉛電極装置Aを内部に収容して所定の間隙を有する大きさである。当該間隙に揚水チューブ15が配置される。水平に設置された電極筒14内に集められた水溶液は、連接具7内に設置された揚水チューブ15によって地上に排出することができるのである。前記連接具7を用いて電極棒13あるいは電極鞘2を設置することの効果は次の通りである。従来より行われていた、土壌や溶液の電気分離を行なう場合の電極体Dの配置は、電極体Dの長軸を鉛直とする配置である図8参照。一方、土壌汚染除去を行う場合、除去を必要とする土壌の深さは多くの場合50cm以内であり、従って鉛直に配置された電極長さも50cm未満である。しかし、一般に対象である土壌面積は、深さに比べて遥かに大きいことから、電極1本当たりの浄化面積が大きく、浄化期間を短くしようとすればそれに応じ多数の電極が必要になる。また、電極数を少なくしようとすればそれに応じ多くの時間を必要とすることになる。このような従来の電極棒配置方法に対して、本発明の電極棒13を水平に配置する方法図6、図7参照は、電極棒13を浄化の必要な深さに水平に配置にすることで、対象とする浄化面積や所望する浄化期間に応じて電極棒13の長さと配置密度を設定し、それをもって効率よく電気分離を行うことができ、極めて有利である。しかしながら、直線状の電極棒13を水平に配置しようとすると、リード電線を接合するニップル以下を土中、水中に沈める構造となってしまい、リード電線の腐食する問題によって、実際の分離装置として成立しない。また、電極材を金属にして、これを曲げて一端を地上、水上に位置させつつニップルとリード電線を接続する方法が考えられるが、陽極においては電気分解によって発生する強酸のために金属電極は容易に溶解してしまう。これを防ぐために、鉛直配置の電極では陽極筒にアルカリ液を投入する方法も用いられるが、電極棒が水平の場合はアルカリ液を電極棒の所在する範囲全体に行き渡らせ、中和効果を電極棒全体に及ぼすことが困難であることから、金属電極棒を水平に配置してニップルは地上、水上に位置させる方法は困難であったが、本発明の黒鉛ペーストを充填したL型、T型等の連接具を用いる設置方法によれば、電極棒を水平に配置した際であっても、ニップルを空中に配置する方法が可能となり、電気分離の効率を、特に浅い層の電気分離効率を格段に向上させることが可能となった。電極棒13外部のリード電線等の金属線11と電極棒13との接続するために、ニップル9を電極鞘2に固定して、あるいは着脱自在に取り付けてある。このニップル9に設けた複数の貫通孔10を通して配置した金属線11を黒鉛ペースト1中に貫入させるのである。前記ニップル9は、硬質ゴム、合成樹脂などの不吸水性の低導電性素材による、一定の厚さを有する円板状あるいは任意形状で栓状のものに金属線11の貫通孔10を複数設けたものである。黒鉛ペースト1と金属線11とを接続するには、ニップル9に設けた貫通孔10から使用して腐食した金属線11を取り出し、その後新たな金属線11を貫通孔10を通して黒鉛ペースト1中に貫入させる。図1中、符号12は、キャップである。本発明の効果について、実験を踏まえて次のように説明する。実験例1実験の対象土壌からのマンガン除去実験方法腐食混じり関東ロームであって、含水比56、水素イオン濃度pH68、の土壌に対して電気分離を行った。電気分離の目的はマンガンイオン濃度400ppmの低減除去である。土壌のその他の主な溶解性成分は、CaO,MgONH4NNO3NK2OP2O5Feなどである。除去期間は1ヶ月である。装置は土壌15lを水道水で飽和させたもの、陰陽電極間隔25cm、直流電気を電位差12Vで陽極電極に黒鉛ペースト電極棒径22mm、陰極にステンレスSUS304径10mmを使用。実験結果1ヵ月で当初の400ppmから25ppmまでに低下させる結果を得たが、この間、黒鉛ペースト電極棒を交換することなく3回の緊圧をしたのみの維持管理によってマンガン除去を達成した。この場合、黒鉛ペースト電極棒の当初の電気抵抗は30Ω、最後の段階での電気抵抗は60Ωであった。この結果から、黒鉛ペースト電極棒をもちいて、有効にマンガン除去を行うことが可能であり、黒鉛電極棒の実用的効果が明らかである。実験例2高濃度のヒ素と鉄を含む硫黄鉱山の排水からヒ素と鉄を除去する実験に用いた例実験の対象旧硫黄鉱山から湧出するヒ素汚染排水からのヒ素と鉄の電気分離実験実験方法原排水の汚染物質成分は、水素イオン濃度pH25、ヒ素濃度119ppm、全溶解鉄濃度198ppmで、この排水を、水量30l12時間、電極間隔25cm、陽極に黒鉛ペースト電極棒径22mm、陰極にステンレス管径10mm、直流電気を電位差24Vで12時間の通電をする分離によった。実験結果ヒ素含有001ppm未満、全溶解鉄含有001pm未満となる除去結果を得た。同様の試験を2週間断続的に実施し、その間、黒鉛ペースト電極は交換することなく性能を全うした。この場合、黒鉛ペースト電極棒の当初の電気抵抗は30Ω、最後の段階での電気抵抗は40Ωであった。この場合、陽極電極棒の耐久性を知る対照として直径10mmのステンレスSUS304管を陽極棒として用いたが,これは通電後28時間で先端から溶解が始まり電気分離には耐えなかった。実験例3塩害土壌から塩化ナトリウムを分離除去した例実験の対象東日本大震災によって生じた塩害水田土壌陸前高田市の試料を2個試料A、試料Bとする採取して使用した。試料Aは、海水を被った水が湛水している水田土壌。Bは海水をかぶった後にやや乾燥の進んだ土壌である。土壌質はA、Bともに腐植に富む砂質シルトである。試料土壌は、試料AがpH70、塩化ナトリウム濃度005、試料BがpH58、塩化ナトリウム濃度01で、かなり塩分が多く、特に試料Bは塩分除去対策を必要とする水準である。実験方法試料は幅40cm、奥行き30cm、深さ25cmの水槽2個に試料の土壌を投入し、試料Aは水で飽和しているのでそのまま、試料Bは水道水で飽和させて実験に供した。実験は、2個の水槽内の土壌に、各々電極間隔32cm、陽極に黒鉛ペースト電極棒径22mm、陰極にステンレス管SUS304径10mmを各々合成樹脂網に布を貼った電極筒内に設置し、各々の電極に直流電気の電位差24V05Aを通電する分離によった。また、電極の耐久性の比較として、陽極にステンレスSUS304径10mmを設置した装置も設けた。実験結果実験開始後、直ちに分離を開始し、1時間後には陰極鞘周囲には白い炭酸ナトリウムの集積が見られた。この通電7日後に試料A、Bの塩分濃度を検定した結果、試料A、Bともに001未満となる結果を得た。また、電極材の耐久性比較では、ステンレス電極が48時間後には先端が大きく崩壊して長期の電気分離には耐えられないのに対して、黒鉛ペースト電極が7日経過でも有効に機能しており、黒鉛ペースト電極が長期間の供用に耐えることが明らかである。以上の通り、上述の黒鉛電極装置とその設置方法は、電気分離法で、水溶液、土壌、地下水等からの汚染物質の除去を効果的に行えるもので、汚染の状態により浄化水準、期間、コストを計画的に実現することができる。また、除去物質としては、イオン化している、あるいはイオン化可能な物質の全て、および水溶液の有機物VOCを含む物質であり、ヨウ素、セシウム、ストロンチウム等の放射性物質も除去可能である。本装置を適用する場所は、農地、草地、運動場、工場等の大面積の土地、あるいは宅地の一部等の少面積の土地、排水プール、湖沼、地下水等、あらゆる場所が対象となる。"